(57)【要約】【課題】高度なレベルの耐薬品性、耐衝撃性、剛性、耐熱性を発現する樹脂材料を提供すること。【解決手段】アクリル系ゴム質重合体（ｒ）に、芳香族アルケニル化合物単量体（ａ）及び／又はシアン化ビニル化合物単量体（ｂ）を含有する単量体がグラフト重合されてなるグラフト共重合体（Ａ）５〜５９．５質量％と、芳香族アルケニル化合物単量体（ａ）単位及び／又はシアン化ビニル化合物単量体（ｂ）単位を含有する重合体（Ｂ）０〜５４．５質量％と、ポリカーボネート樹脂（Ｃ）４０〜９４．５質量％と、芳香族ポリエステル樹脂（Ｄ）０．５〜５５質量％（（Ａ）、（Ｂ）、（Ｃ）、（Ｄ）の合計量が１００質量％）からなる樹脂組成物１００質量部に対して、難燃剤（Ｅ）１〜３０質量部が配合された難燃性樹脂組成物６０〜９７質量％と繊維状充填剤（Ｆ）３〜４０質量％からなる難燃性熱可塑性樹脂組成物。【選択図】　　　　　なし【特許請求の範囲】
【請求項１】
アルキル（メタ）アクリレート単量体単位を含有するアクリルゴム、ジエン系ゴムとアクリルゴムが複合されたジエン−アクリル複合ゴム、シリコーン系ゴムとアクリルゴムが複合されたシリコーン−アクリル複合ゴムから選ばれるゴム質重合体（ｒ）に、芳香族アルケニル化合物単量体（ａ）及び／又はシアン化ビニル化合物単量体（ｂ）を含有する単量体がグラフト重合されてなるグラフト共重合体（Ａ）５〜５９．５質量％と、
芳香族アルケニル化合物単量体（ａ）単位及び／又はシアン化ビニル化合物単量体（ｂ）単位を含有する重合体（Ｂ）０〜５４．５質量％と、
ポリカーボネート樹脂（Ｃ）４０〜９４．５質量％と、
芳香族ポリエステル樹脂（Ｄ）０．５〜５５質量％（（Ａ）、（Ｂ）、（Ｃ）、（Ｄ）の合計量が１００質量％）からなる樹脂組成物１００質量部に対して、
難燃剤（Ｅ）１〜３０質量部が配合された難燃性樹脂組成物６０〜９７質量％と繊維状充填剤（Ｆ）３〜４０質量％（（Ｅ）、（Ｆ）の合計量が１００質量％）からなる難燃性熱可塑性樹脂組成物。
【請求項２】
アクリル系ゴム質重合体が、ジエン−アクリル複合ゴムであることを特徴とする請求項１の難燃性熱可塑性樹脂組成物。
【請求項３】
アクリル系ゴム質重合体が、シリコーン−アクリル複合ゴムであることを特徴とする請求項１の難燃性熱可塑性樹脂組成物。
【請求項４】
繊維状充填剤（Ｆ）が炭素繊維であることを特徴とする請求項１〜３の何れか１項記載の難燃性熱可塑性樹脂組成物。
【請求項５】
繊維状充填剤（Ｆ）がガラス繊維であることを特徴とする請求項１〜３の何れか１項記載の難燃性熱可塑性樹脂組成物。
【請求項６】
芳香族ポリエステル樹脂（Ｄ）が、ポリブチレンテレフタレート樹脂および／またはポリブチレンナフタレート樹脂であることを特徴とする請求項１〜５の何れか１項記載の難燃性熱可塑性樹脂組成物。
【請求項７】
難燃剤（Ｅ）が臭素系難燃剤（Ｇ）および三酸化アンチモン（Ｈ）であることを特徴とする請求項１〜６の何れか１項記載の難燃性難燃性熱可塑性樹脂組成物。
【請求項８】
難燃剤（Ｅ）がリン系難燃剤（Ｉ）及び／又はテトラフルオロエチレン（Ｊ）であることを特徴とする請求項１〜６の何れか１項記載の難燃性熱可塑性樹脂組成物。
【請求項９】
リン系難燃剤（Ｉ）がリン酸エステル系難燃剤（Ｋ）であることを特徴とする請求項８記載の難燃性熱可塑性樹脂組成物。
【請求項１０】
リン系難燃剤（Ｉ）が赤リン系難燃剤（Ｌ）であることを特徴とする請求項８記載の難燃性熱可塑性樹脂組成物。
【請求項１１】
赤リン系難燃剤（Ｌ）が熱硬化性樹脂及び／又は金属水酸化物で被覆されてなる安定化された赤リンであることを特徴とする請求項１０記載の難燃性熱可塑性樹脂組成物。
【発明の詳細な説明】
【０００１】
【発明の属する技術分野】
本発明は、耐薬品性、難燃性、耐衝撃性、流動性、剛性に優れた樹脂組成物に関する。
【０００２】
【従来の技術】
近年、ＯＡ機器、ＩＴ機器、あるいは家電機器等のハウジング用途においては、各機器の軽量化、コンパクト化が進み、これによりハウジング部材の薄肉化が求められている。すなわち、これは樹脂材料にとり高い剛性を求められることになる。同時に電気電子機器の集積密度が上がるため機器内部の温度が増大し、ハウジング部材の耐熱性が求められている。
ポリカ−ボネ−ト樹脂は、その優れた耐衝撃性あるいは耐熱性を生かして様々な工業用用途に用いられているが、成形加工温度が高い、流動性が悪いあるいは衝撃強度の厚み依存性が大きい等の欠点を有している。現在では、この欠点が改良されたポリカ−ボネ−ト樹脂にＡＢＳ（アクリロニトリル−ブタジエン−スチレン）樹脂をブレンドした組成物、すなわち、ポリカーボネート／　　ＡＢＳアロイ樹脂が広く用いられている。しかしながら、ポリカ−ボネ−ト樹脂にＡＢＳ樹脂をブレンドする方法では成形加工温度の低下は可能となるものの、剛性を高めるために繊維状充填剤を添加すると、繊維状充填剤強化ポリカーボネート樹脂と比較すると衝撃強度が劣る結果となる。すなわち流動性は改善されるものの繊維状充填剤強化ポリカーボネート／ＡＢＳアロイ樹脂では、前述の強まる薄肉化指向すなわち耐衝撃性と剛性の高度な要求に対応できない。
また、同様に、ハウジング用途ではその火災防止の観点から難燃材料を求められるのが主流となってきたが、ポリカーボネート樹脂にＡＢＳ樹脂をブレンドする方法では難燃性能が低下し種々の難燃剤を添加する必要がある。さらに、コンパクト化のためにその内部部品密度が高くなり内部機械部品のグリース等の薬品にハウジングが接触しやすくなったため、これに対する耐薬品性も求められるようになった。
難燃性、剛性を付与する方法としては、ポリカーボネート／ＡＢＳアロイ樹脂に炭素繊維および難燃剤を添加する方法がある（例えば特許文献１）。
【特許文献１】特開平５−３１１０２９公報
【０００３】
【発明が解決しようとする課題】
しかしながら、この方法では耐衝撃性が劣り、その対策としてポリエステル系熱可塑性エラストマーを添加しているがその効果は少なく、さらに耐熱性も低下している。また、ポリカーボネート／ＡＢＳアロイ樹脂であるため耐薬品性に劣る。
本発明の目的は繊維状充填剤強化ポリカーボネート／ＡＢＳ系アロイ樹脂材料において、高度なレベルの耐薬品性、耐衝撃性、剛性、耐熱性を示す材料を提供することにある。
【０００４】
【課題を解決するための手段】
本発明の要旨は、アルキル（メタ）アクリレート単量体単位を含有するアクリルゴム、ジエン系ゴムとアクリルゴムが複合されたジエン−アクリル複合ゴム、シリコーン系ゴムとアクリルゴムが複合されたシリコーン−アクリル複合ゴムから選ばれるゴム質重合体（ｒ）に、芳香族アルケニル化合物単量体（ａ）及び／又はシアン化ビニル化合物単量体（ｂ）を含有する単量体がグラフト重合されてなるグラフト共重合体（Ａ）５〜５９．５質量％と、
芳香族アルケニル化合物単量体（ａ）単位及び／又はシアン化ビニル化合物単量体（ｂ）単位を含有する重合体（Ｂ）０〜５４．５質量％と、
ポリカーボネート樹脂（Ｃ）４０〜９４．５質量％と、
芳香族ポリエステル樹脂（Ｄ）０．５〜５５質量％（（Ａ）、（Ｂ）、（Ｃ）、（Ｄ）の合計量が１００質量％）からなる樹脂組成物１００質量部に対して、
難燃剤（Ｅ）１〜３０質量部が配合された難燃性樹脂組成物６０〜９７質量％と繊維状充填剤（Ｆ）３〜４０質量％（（Ｅ）、（Ｆ）の合計量が１００質量％）からなる難燃性熱可塑性樹脂組成物にある。
【０００５】
【発明の実施の形態】
以下、本発明を詳細に説明する。
本発明に用いるグラフト共重合体（Ａ）は、ゴム質重合体（ｒ）に、芳香族アルケニル化合物単量体（ａ）及び／又はシアン化ビニル化合物単量体（ｂ）を含有する単量体がグラフト重合されてなるものであり、ゴム質重合体（ｒ）には、アルキル（メタ）アクリレート単量体単位を含有するアクリルゴム、ジエン系ゴムとアクリルゴムが複合されたジエン−アクリル複合ゴム、シリコーン系ゴムとアクリルゴムが複合されたシリコーン−アクリル複合ゴムなどのアクリル系ゴムが用いられる。
【０００６】
アクリルゴムの重合に用いるアルキル（メタ）アクリレートとしては、例えばメチルアクリレート、エチルアクリレート、ｎ−プロピルアクリレート、ｎ−ブチルアクリレート、２−エチルヘキシルアクリレート等のアルキルアクリレートおよびヘキシルメタクリレート、２−エチルヘキシルメタクリレート、ｎ−ラウリルメタクリレート等のアルキルメタクリレートが挙げられ、これらを単独で、もしくは二種以上併用して用いることができる。
これらの内、最終的に得られる繊維強化難燃性樹脂組成物の耐衝撃性および成形光沢が向上することから、特にｎ−ブチルアクリレートを用いることが好ましい。
アクリルゴムの重合には、前述したアルキル（メタ）アクリレートに加えて多官能単量体を併用しても良い。多官能単量体としては、例えばアリルメタクリレート、エチレングリコールジメタクリレート、プロピレングリコールジメタクリレート、１，３−ブチレングリコールジメタクリレート、１，４−ブチレングリコールジメタクリレート、トリアリルシアヌレート、トリアリルイソシアヌレート等が挙げられ、これらを単独でまたは二種以上併用して用いることができる。
【０００７】
ジエン−アクリル複合ゴムに用いるジエン系ゴムとしては、ブタジエン重合体、ブタジエンと他の単量体を重合させて得られる共重合体が用いられる。具体的にはブタジエンゴム、ＳＢＲ、ＮＢＲ等が挙げられる。
また、シリコーン−アクリル複合ゴムに用いるポリオルガノシロキサン（ｇ）としては特に限定されるものではないが好ましくは、ビニル重合性官能基を含有するポリオルガノシロキサンである。
【０００８】
ゴム質重合体（ｒ）の重合には、通常のラジカル重合開始剤を作用させて乳化重合することによって調製できる。また、重合に用いるラジカル重合開始剤としては、過酸化物、アゾ系開始剤または酸化剤・還元剤を組み合わせたレドックス系開始剤が用いられる。この中では、レドックス系開始剤が好ましく、特に硫酸第一鉄・エチレンジアミン四酢酸にナトリウム塩・ロンガリット・ヒドロパーオキサイドを組み合わせたスルホキシレート系開始剤が好ましい。
【０００９】
グラフト共重合体（Ａ）は、ゴム質重合体（ｒ）に、芳香族アルケニル化合物単量体（ａ）及び／又はシアン化ビニル化合物単量体（ｂ）を含有する単量体がグラフト重合されてなる。
グラフト重合に用いる単量体には芳香族アルケニル化合物単量体（ａ）とシアン化ビニル化合物単量体（ｂ）とが両方含有されていることが好ましい。
グラフト重合に用いる芳香族アルケニル化合物単量体（ａ）とシアン化ビニル化合物単量体（ｂ）の組成比は特に限定されるものではないが、好ましくは、芳香族アルケニル化合物単量体（ａ）とシアン化ビニル化合物単量体（ｂ）の合計量１００質量％中、シアン化ビニル化合物単量体（ｂ）の含有量が１０質量％〜５０質量％であることが好ましい。
芳香族アルケニル化合物単量体（ａ）としては、例えばスチレン、α−メチルスチレン、ビニルトルエン等が挙げられ、好ましくはスチレンである。また、シアン化ビニル化合物単量体（ｂ）としては、例えばアクリロニトリル、メタクリロニトリル等が挙げられ、好ましくはアクリロニトリルである。
【００１０】
グラフト重合を行う単量体には、芳香族アルケニル化合物単量体（ａ）やシアン化ビニル化合物単量体（ｂ）と共重合可能な他の単量体（ｃ）を含有していも良い。この様な単量体（ｃ）の具体例としては、例えばメチルメタクリレート、エチルメタクリレート、２−エチルヘキシルメタクリレート等のメタアクリル酸エステル、メチルアクリレート、エチルアクリレート、ブチルアクリレート等のアクリル酸エステルや、Ｎ−フェニルマレイミド等のマレイミドがあげられる。
【００１１】
ゴム質重合体（ｒ）への単量体のグラフト重合は、ゴム質重合体が分散したラテックスに単量体を加え、ラジカル重合法により一段あるいは多段でグラフト重合を行うことができる。グラフト重合に用いるラジカル重合開始剤としては、過酸化物、アゾ系開始剤、または酸化剤・還元剤を組み合わせたレドックス系開始剤が用いられる。これらの中では、レドックス系開始剤が好ましく、特に硫酸第一鉄・エチレンジアミン四酢酸にナトリウム塩・ロンガリット・ヒドロパーオキサイドを組み合わせたスルホキシレート系開始剤が好ましい。
また、グラフト重合で用いる単量体中にはグラフトポリマーの分子量やグラフト率を調製するための各種連鎖移動剤を添加することができる。
また、グラフト重合には、重合ラテックスを安定化させるとともにグラフト共重合体の平均粒子径を制御するために乳化剤を添加することができる。用いる乳化剤としては、特に限定させるものではないが、好ましい例としてはカチオン系乳化剤、アニオン系乳化剤およびノニオン系乳化剤が挙げられ、さらに好ましい例としてはスルホン酸塩乳化剤あるいは硫酸塩乳化剤とカルボン酸塩乳化剤を併用して用いる方法が挙げられる。
また、上記のように調製されるグラフト共重合体（Ａ）の粒子径は特に限定されるものではない。
【００１２】
通常のグラフト乳化重合法ではアセトン溶媒への可溶分、すなわちゴム質重合体にグラフトされていない重合体が同時に得られることが多いが、本発明でいうグラフト共重合体（Ａ）は、アセトン溶媒に対する可溶分を取り除いた重合体成分のみをいう。
樹脂組成物中のグラフト共重合体（Ａ）の含有量は、５〜５９．５質量％である。（（Ａ）、（Ｂ）、（Ｃ）、（Ｄ）の合計量が１００質量％）
含有量が５質量％未満では耐衝撃性が低下する傾向にあり、５９．５質量％を超えると流動性が低下する傾向にある。好ましくは７〜４０質量％である。
【００１３】
本発明に用いる重合体（Ｂ）は、芳香族アルケニル化合物単量体（ａ）単位及び／又はシアン化ビニル化合物単量体（ｂ）単位を含有する（共）重合体である。重合体（Ｂ）には、アルケニル化合物単量体やシアン化ビニル化合物単量体に加えて、これらと共重合可能な他のビニル系単量体（ｃ）を共重合して得られた重合体であっても良い。
芳香族アルケニル化合物単量体（ａ）、シアン化ビニル化合物単量体（ｂ）、他のビニル系単量体（ｃ）には、グラフト重合体（Ａ）の製造で説明したものと同様のものを用いることができる。
また、重合体（Ｂ）は、前述したグラフト重合体（Ａ）の重合時に同時に得られるゴム質重合体にグラフトしていない重合体の形で添加されていてもよく、また別途重合して得られたものであっても良い。また樹脂組成物（Ｄ）中にこれらが両方添加されていてもよい。
【００１４】
共重合体（Ｂ）の具体例としてはスチレン−アクリロニトリル共重合体（ＳＡＮ樹脂）が挙げられる。
また、耐熱性を上げる目的で、前記ビニル系単量体（ｃ）として、Ｎ−置換マレイミドを共重合することもできる。この様な重合体の具体例としてスチレン−アクリロニトリル−Ｎ−フェニルマレイミド共重合体が挙げられる。
【００１５】
芳香族アルケニル化合物単量体（ａ）とシアン化ビニル化合物単量体（ｂ）の組成比は特に限定されるものではないが、好ましくはシアン化ビニル化合物が両者の合計量１００質量％中１０〜５０質量％とするのが好ましい。
重合体（Ｂ）の分子量については特に限定はないが、好ましくは０．２ｇ／１００ｃｃＮ，Ｎ−ジメチルホルムアミド溶液として２５℃で測定した還元粘度で０．４〜１．４ｄｌ／ｇの範囲内にあるものが好ましい。
共重合体（Ｂ）の含有量は、樹脂組成物１００質量％中０〜５４．５質量％である。含有量が５４．５質量％を超えると耐衝撃性が悪化する傾向にある。
【００１６】
本発明に用いるポリカーボネート樹脂（Ｃ）としては、特に限定されないが好ましくはビスフェーノールＡタイプのポリカーボネート樹脂である。また、芳香族環が有機基置換されても良く、あるいは、ポリシロキサン／ポリシリコン等の珪素あるいは珪素／酸素を主骨格とするポリマー／オリゴマーがグラフトあるいはブロック共重合されていてもよい。分子量も特に限定されるものではないが、粘度平均分子量で１５０００〜３５０００の範囲内のものが好ましく用いられる。
樹脂組成物中のポリカーボネート樹脂（Ｃ）の含有量は、４０〜９４．５質量％である。含有量が４０質量％未満では難燃性が低下する傾向にある。また、９４．５質量％を超えると流動性が低下するとともに耐衝撃性の厚み依存性が増加する。好ましくは５０〜８０質量％、更に好ましくは５０〜６０質量％である。
【００１７】
本発明に係る樹脂組成物中の芳香族ポリエステル樹脂（Ｄ）は特に限定されない。そのジオール成分の例としてはブタンジオール、エチレングリコール、ジエチレングリコール、プロピレングリコール、ヘキサメチレングリコール、ネオペンチルグリコール、ビスフェノールＡのエチレンオキサイド付加物あるいはポリエチレングリコール、ポリオキシテトラメチレングリコールなどのポリオキシアルキレングリコールが挙げられる。また、酸成分の例としてはテレフタル酸、ナフタレンジカルボン酸、イソフタル酸、オルトフタル酸等が挙げられる。これらを単一組み合わせや複数組み合わせで用いられる。これらの中では１，４−ブタンジオールとテレフタル酸、１，４−ブタンジオールとナフタレンジカルボン酸の組み合わせ、すなわち、ポリブチレンテレフタレート樹脂やポリブチレンナフタレート樹脂が望ましい。
フェノ−ル／１，１，２，２−テトラクロルエタン＝重量比１／１の混合溶媒に溶解させ，２５℃にて測定した固有粘度は０．５５〜１．４０ｄｌ／ｇの範囲が好ましい。
【００１８】
本発明に係る樹脂組成物中の芳香族ポリエステル樹脂（Ｄ）は常法にて製造することができる。たとえば、エステル交換法では，テトラメチレングリコ−ル等の全グリコール成分が，テレフタル酸等のエステル形成性誘導体等の，全酸成分に対してモル比で１．２〜１．６倍となるように反応容器内に仕込み，テトラブトキシチタン等の触媒の存在下で１５０〜２２０℃まで徐々に加熱して十分にエステル交換反応を行った後，−０．７ｋＰａ以下の減圧下で２３０〜２６０℃に加熱し、２〜５時間縮合重合した後、ストランド状で水槽中に吐出し、ストランドカッターにてチップ状にカットしたものを速やかに乾燥してチップに付着した水分を取り除くことによって、本発明に使用されるポリエステル樹脂を得ることができる。また、エステル化法では、テトラメチレングリコ−ル等の全グリコール成分が、テレフタル酸等の全酸成分に対してモル比で１．２〜１．６倍となるように反応容器内に仕込み、窒素で加圧した状態で徐々に１５０〜２２０℃まで加熱して十分にエステル化反応を行った後、−０．７ｋＰａ以下の減圧下で２３０〜２６０℃に加熱し、２〜５時間縮合重合した後、ストランド状で水槽中に吐出し、ストランドカッターにてチップ状にカットしたものを速やかに乾燥してチップに付着した水分を取り除くことによって、本発明に使用されるポリエステル樹脂を得ることができる。
本発明に使用されるポリエステル樹脂を製造する際に使用されるその他の触媒は、エステル交換触媒として酢酸亜鉛、酢酸マンガン、酢酸マグネシウム等が挙げられ、重合触媒として三酸化アンチモン、二酸化ゲルマニウム、四塩化ゲルマニウム、ジブチルスズオキシド等が挙げられ、全酸成分に対して２０〜１０００ｐｐｍの範囲で添加される。
本発明に用いる芳香族ポリエステル樹脂（Ｄ）の配合量としては、樹脂組成物中０．５〜５５質量％である。０．５質量％未満では耐衝撃性改良効果が低下する傾向にあり、５５質量％を超えると耐熱性が低下する傾向にある。好ましくは０．５〜７質量％、更に好ましくは１〜４質量％である。
【００１９】
本発明に好ましく用いられる難燃剤（Ｅ）は特に制限されず、例を挙げると臭素化合物、塩素化合物、フッ素化合物、燐化合物、赤燐、窒素化合物、珪素化合物、ホウ素化合物、アンチモン化合物等が挙げられる。これらの一種あるいは二種以上を組み合わせて用いられる。
窒素化合物の例としてはトリアジン類、メラミン類が挙げられる。
珪素化合物はシリコーンが挙げられる。直鎖状、分岐状でも良いし架橋されていても良い。
ホウ素化合物の例としてはホウ酸、酸化ホウ素、ホウ酸塩等が挙げられる。ホウ酸塩としてはホウ酸亜鉛、ホウ酸バリウムホウ酸マグネシュウム等が挙げられる。好ましくはホウ酸亜鉛である。
アンチモン化合物の例としては三酸化アンチモン、アンチモン酸ソーダ等が挙げられる。
好ましくは臭素系難燃剤（Ｇ）／三酸化アンチモン（Ｈ）系、リン系難燃剤（Ｉ）系、リン系難燃剤（Ｉ）／ポリテトラフルオロエチレン（Ｊ）系である。
臭素系難燃剤（Ｇ）の例としては臭素化エポキシ、臭素化ポリスチレン、臭素化ビスフェノールＡ、ポリブロモベンジルアクリレート、臭素化ポリカーボネート、臭素化ポリフェニレンエーテル、ポリブロモジフェニルエーテル、ポリブロモジフェニルエーテル等が挙げられる。好ましくは臭素化エポキシである。
三酸化アンチモン（Ｈ）は流通している市販品を用いることができる。
リン系難燃剤（Ｉ）の例としてはリン酸エステル系難燃剤（Ｋ）、赤リン系難燃剤（Ｌ）、フォスファゼン、ポリリン酸塩等が挙げられる。好ましくはリン酸エステル系難燃剤（Ｋ）や赤リン難燃剤（Ｌ）である。
テトラフルオロエチレン（Ｊ）は流通している市販品を用いることができる。また、テトラフルオロエチレンを何らかの樹脂と複合化し樹脂への分散性を向上させたものでもよい。
リン酸エステル系難燃剤（Ｋ）の例としては次式で表さられるリン酸エステルが挙げられるがこれに限定されるものではない。
【００２０】
【式１】
2004115668.tif 000002
【００２１】
（ここで、Ｒ１、Ｒ２、Ｒ３、Ｒ４は有機基を表し、それぞれ異なっても同一でも良い。Ａは２価の有機基を表し、ｎは０以上の整数を表す。）
リン酸エステルの具体例としては、トリメチルホスフェート、トリエチルホスフェート、トリブチルホスフェート、トリオクチルホスフェート、トリブトキシエチルホスフェート、トリフェニルホスフェート、トリクレジルホスフェート、トリキシルフォスフェート、クレジルジフェニルホスフェート、キシルジフェニルフォスフェート、オクチルジフェニルホスフェート、ジイソプロピルフェニルホスフェート、ジフェニル−２−エチルクレシルフォスフェート、トリス（イソプロピルフェニル）フォスフェート、メチルホスホン酸ジフェニル、フェニルホスホン酸ジエチル、レゾルシニルジフェニルフォスフェート等のモノフォスフェート；フェニレンビス（ジフェニルフォスフェート）、フェニレンビス（ジキシリルフォスフェート）、フェニレンビス（ジトリルフォスフェート）、ビスフェノールＡ−ビス（ジフェニルフォスフェート）、ビスフェノールＡ−ビス（ジキシリルフォスフェート）、ビスフェノールＡ−ビス（ジトリルフォスフェート）、ビフェニレンビス（ジフェニルフォスフェート）、ビフェニレンビス（ジキシリルフォスフェート）、ビフェニレンビス（ジトリルフォスフェート）等のポリフォスフェート；である。なかでも、トリフェニルホスフェート、トリキシルフォスフェート、フェニレンビス（ジフェニルフォスフェート）、フェニレンビス（ジキシリルフォスフェート）が好ましい。
赤リン系難燃剤（Ｌ）は熱硬化性樹脂及び／又は金属水酸化物で被覆され安定化されたものが好ましい。赤リン難燃剤はそれだけでは発火性があるので予め構成樹脂成分でマスターバッチ化されたものを用いることが好ましい。
難燃剤（Ｅ）の添加量は（Ａ）、（Ｂ）、（Ｃ）、（Ｄ）の合計量１００質量部に対して１〜３０質量部である。１質量部未満では難燃効果がなく、３０質量部を超えると耐衝撃性が低下する。
【００２２】
本発明を構成する繊維状充填剤（Ｆ）としては、炭素繊維、ガラス繊維、アルミナ繊維、シリコンカーバイド繊維、セラミック繊維、チタン酸カリウムウイスカー、ワラストナイト、酸化チタンウイスカー、酸化亜鉛ウイスカー等の無機繊維や、これらに金属を被覆したものの他、鉄、ステンレス、ニッケル、銅、銀、金、チタン等の金属繊維等が挙げられ、これらを１種単独で使用しても２種以上を併用してよい。ガラス繊維およびこれに金属を被覆したものならびに炭素繊維およびこれに金属を被覆したものが好ましいが、剛性付与能力の高さから炭素繊維およびこれに金属を被覆したものがより好ましい。
繊維状充填剤（Ｅ）の配合量は、３〜４０質量％（但し難燃性樹脂組成物と（Ｅ）の合計量が１００質量％）とする。３質量部未満では剛性が劣る傾向にあり、４０質量部を超えると流動性が低下する傾向にある。好ましくは１０〜３５質量部、より好ましくは１０〜３０質量部である。
【００２３】
本発明の繊維強化難燃性樹脂組成物は公知の混練機械によって成形することができ、押出機、射出成形機、ブロー成形機、カレンダー成形機およびインフレーション成形機等を用いることができる。
また、更に必要に応じて公知の染料、顔料、安定剤、タルク、マイカ等の充填材、難燃助剤等を配合することができる。
本発明の繊維強化難燃性熱可塑性樹脂の用途としては、特に限定されるものではないが、例えばコピー機、ＦＡＸ機、プリンター、デスクトップ型／ノート型／タワー型／サーバー型コンピューター、ＰＤＡ、携帯電話／ＰＨＳ、ＴＶ、ビデオデッキ、オーディオ機器等の各種ＯＡ／情報／家電機器のハウジング及びシャーシー部品、ＰＨＳ交換機、電話交換機等のハウジング、エアコン／クーラーの室内外機のハウジング、家電機器のハウジング、食器用途、表示部品および各種建材部材等の難燃性が必要となる用途に特に好適に用いられる。
【００２４】
【実施例】
以下、実施例により本発明を説明する。尚、参考例、実施例および比較例において『部』および『％』は特に断らない限り『質量部』および『質量％』を意味する。
なお、参考例に記載の各種測定は以下の方法により行った。
（１）ラテックス中のグラフト共重合体の質量平均粒子径
大塚電子（株）社製ＤＬＳ−７００型を用いた動的光散乱法により求めた。
（２）グラフト共重合体中のアセトン不溶分量の測定
冷却管および加熱器を備えたフラスコ中にグラフト共重合体約２．５ｇ（秤量）およびアセトン８０ｍｌを入れ、加熱器により６５℃で３時間加熱抽出処理を行い、冷却後次いで内液を日立工機（株）遠心分離器を用いて１５０００回転／分の条件で３０分処理することによって、アセトン不溶分を分離し、ついで上澄みを取り除いた後の沈殿物を乾燥後、その質量を測定し、以下の式で算出した。アセトン不溶分（質量％）＝分離処理後の沈殿物乾燥質量／アセトン抽出前のグラフト共重合体質量×１００
（３）グラフト共重合体中のアセトン可溶成分の還元粘度
上記グラフト共重合体のアセトン溶媒での抽出、次いで遠心分離処理によるアセトン不溶分の分離によって得た上澄み液中のアセトン溶媒を減圧蒸発させることによってアセトン可溶成分を析出回収し、次いでこのアセトン可溶成分０．２ｇを１００ｃｃのＮ，Ｎ−ジメチルホルムアミドに溶解させた溶液の溶液粘度を自動粘度計（ＳＡＮ　ＤＥＮＳＨＩ（株）社製）を用いて２５℃で測定し、同条件で測定した溶媒粘度よりアセトン可溶分の還元粘度を求めた。
【００２５】
実施例および比較例における樹脂組成物の製造において、下記原料を使用した。
・ホ゜リカーホ゛ネート樹脂：出光石油化学（株）製タフロンＡ１７００
・トリフェニルフォスフェート：大八化学（株）製ＴＰＰ
・ＦＰ−５００：１，３−フェニレンビス（ジ−２，６−キシリルフォスフェート）、旭電化工業（株）製アデカスタブＦＰ−５００
・臭素化エポキシ化合物：坂本薬品工業（株）製ＳＲ−Ｔ１０００
・三酸化アンチモン：（株）鈴裕化学製ファイヤーカットＡＴ−３
・赤リン：燐化学工業（株）製ノーバエクセル１４０
・赤リンマスターバッチ：ノーバエクセル１４０（１５％）とタフロンＡ１７００（８５％）を予め窒素雰囲気下で押出機で混合したもの。
・ポリテトラフルオロエチレン：旭硝子（株）製フルオンＣＤ−１
・アクリロニトリル−スチレン共重合体：アクリロニトリル成分２７質量％およびスチレン成分７３質量％よりなり、Ｎ，Ｎ−ジメチルホルムアミド溶液から測定した還元粘度が０．６ｄｌ／ｇであるアクリロニトリル−スチレン共重合体を懸濁重合法にて調製し、使用した。
・炭素繊維：三菱レイヨン（株）製　パイロフィルＴＲ０６Ｕ
・ガラス繊維：日本電気硝子（株）製　ＥＣＳ０３Ｔ−１８７
【００２６】
また、各種評価は以下の方法により行った。
［アイゾット衝撃強度の測定］
ＡＳＴＭ　Ｄ２５６に準拠した方法により３．２ｍｍ厚み／ノッチ付試片を作製し試験を行った。ノッチ側から試片を打撃し測定したものをノッチ側、ノッチの反対側から試片を打撃し測定したものを反ノッチ側と称する。
［荷重たわみ温度の測定］
ＡＳＴＭ　Ｄ６４８に準拠した方法により６．４ｍｍ厚み試片を作製し試験を行った。１．８２ＭＰａ荷重にて測定した。
［スパイラル流動長の測定］
日本製鋼所（株）製Ｊ７５ＳＳ（ＩＩ）を用い、厚さ２ｍｍ／幅１５ｍｍのスパイラル金型、シリンダー温度２５０℃／金型温度６０℃、射出圧力９８ＭＰａ（１０００ｋｇ／ｃｍ２）で評価した。
［還元粘度の測定］
試料０．２ｇを１００ｃｃのＮ，Ｎ−ジメチルホルムアミドに溶解させた溶液の溶液粘度を自動粘度計（ＳＡＮ　ＤＥＮＳＨＩ（株）社製）を用いて２５℃で測定し、同条件で測定した溶媒粘度より試料の還元粘度を求めた。
［固有粘度の測定］
フェノ−ル／１，１，２，２−テトラクロルエタン＝質量比１／１の混合溶媒にポリエステル樹脂の粉砕物を溶解させ，ウベローデ粘度計を用いて２５℃で測定した。単位はｄｌ／ｇで示した。
［耐薬品性評価］
実施例および比較例における樹脂組成物の耐薬品性試験は以下のように行った。評価法　　：カンチレバー試験法（図１参照）
試験応力　：３９．２ＭＰａ、７８．５ＭＰａ
試験雰囲気：温度２３℃、湿度５０％
試験片　　：長さ１２０×幅３５×厚さ２．０ｍｍ
薬品種類　：加藤電機製　ヒンジグリス
薬品を試験片に塗布し上記条件により試験し、そのクラック発生時間を測定した。（図１参照）
【００２７】
【図１】
2004115668.tif 000003
【００２８】
［参考例１：ポリブタジエンラテックス（Ｌ−１）の製造］
下記の各成分を１０Ｌのステンレス製オートクレーブに仕込んだ。
イオン交換水　　　　　　　　　　　　　　　　　　１４５質量部
不均化ロジン酸カリウム　　　　　　　　　　　　　１．０質量部
オレイン酸カリウム　　　　　　　　　　　　　　　１．０質量部
ナトリウムホルムアルデヒドスルホキシレート二水和物　　　　　　　　　　０．４質量部
無水硫酸ナトリウム　　　　　　　　　　　　　　　０．１質量部
ターシャリードデシルメルカプタン　　　　　　　　０．３質量部
ジイソプロピルベンゼンヒドロパーオキサイド　　　　　　　　　　　　　　０．５質量部
１，３−ブタジエン　　　　　　　　　　　　　２６．２質量部
スチレン　　　　　　　　　　　　　　　　　　　１．４質量部
これを５０℃に昇温し、ピロリン酸ナトリウムが０．５質量部、硫酸第一鉄が０．００５質量部、イオン交換水が５質量部の混合物を添加し、重合を開始した。重合温度５７℃で、１，３−ブタジエンが６８．６質量部、スチレンが３．６質量部からなる混合物を圧力ポンプにて滴下供給した。次いで、重合転化率が４０％に達した時点で、ノルマルドデシルメルカプタンを０．３質量部を添加しさらに重合を継続した。８時間後残存した１，３−ブタジエンを除去し、固形分が４０．２質量％、重合転化率が９７％、質量平均粒子径７０ｎｍのジエン系重合体ラテックス（Ｌ）を得た。
【００２９】
［参考例２：肥大化用酸基含有共重合体（Ｋ）の合成］
冷却管、ジャケット加熱器および攪拌装置を備えた反応器内に、窒素気流下で下記各成分を仕込み、攪拌を行いながら内温６５℃に昇温した。
オレイン酸カリウム　　　　　　　　　　　　２．２質量部
ジオクチルスルホコハク酸ナトリウム（７０％溶液）　　　　　３．６質量部
ナトリウムホルムアルデヒドスルホキシレート二水和物　　　　　　０．３質量部
硫酸第一鉄七水塩　　　　　　　　　　　０．００３質量部
エチレンジアミン四酢酸二ナトリウム塩　　　　　　　　０．００９質量部
イオン交換水　　　　　　　　　　　　　　　　２００質量部
これに、ｎ−ブチルアクリレートが８１．５質量部、メタクリル酸が１８．５質量部、クメンヒドロパーオキシドが０．５質量部からなる混合物を２時間かけて添加し，添加終了後も２時間そのままの温度で重合を継続した。重合転化率は９８％であり、平均粒子径１５０ｎｍの肥大化用酸基含有共重合体ラテックス（Ｋ）を得た。
【００３０】
［参考例３：グラフト共重合体（Ａ−１）の製造］
参考例１で調製したジエン系重合体ラテックス（Ｌ−１）１００質量部（固形分として）に、参考例２で調製した肥大化用酸基含有共重合体（Ｋ）ラテックス２．１質量部（固形分として）を攪拌しながら添加し、さらに３０分間攪拌を続け肥大化ジエン系ゴムラテックスを得た。肥大化後の重合体の平均粒子径は３８０ｎｍであった。
次に試薬注入容器、冷却管、ジャケット加熱機および攪拌装置を備えた反応器に、この肥大化ジエン系ゴムラテックス１０質量部（固形分として）、アルケニルコハク酸ジカリウム０．３質量部、イオン交換水１７５質量部およびブチルアクリレ−ト４０質量部、アリルメタクリレ−ト０．１６質量部、１，３−ブチレングリコ−ルジメタクリレ−ト０．０８質量部およびターシャリーブチルヒドロパ−オキサイト０．１質量部の混合物を添加した。
この反応器に窒素気流を通じることによって、雰囲気の窒素置換を行い、６０℃まで昇温した。内部の液温が５０℃となった時点で、硫酸第一鉄０．０００１５質量部、エチレンジアミン四酢酸二ナトリウム塩０．０００４５質量部およびロンガリット０．２４質量部を蒸留水５質量部に溶解させた水溶液を添加した後内温を７５℃に上昇させ、ラジカル重合を開始せしめた。１時間この状態を維持し、アクリレ−ト成分の重合を完結させ肥大化ポリブタジエンとブチルアクリレ−トゴムとの複合ゴム重合体のラテックスを得た。この複合ゴム重合体ラテックスを少量サンプリングして測定した複合ゴム重合体の質量平均粒子径は、３００ｎｍであった。
次に、ロンガリット０．１５質量部およびアルケニルコハク酸ジカリウム０．６５質量部を蒸留水１０質量部に溶解した水溶液を添加し、次いでアクリロニトリル６．３質量部、スチレン１８．７質量部およびターシャリーブチルヒドロパ−オキサイト０．１１質量部の混合液を１時間にわたって滴下し重合した。滴下終了から５分後、硫酸第一鉄０．００１質量部、エチレンジアミン四酢酸二ナトリウム塩０．００３質量部およびロンガリット０．１５質量部を蒸留水５質量部に溶解させた水溶液を添加し、次いでアクリロニトリル６．３質量部、スチレン１８．７質量部およびターシャリーブチルヒドロパ−オキサイト０．１９質量部およびノルマルオクチルメルカプタン０．０１４質量部の混合液を１時間にわたって滴下し重合した。滴下終了後、温度７５℃の状態を１０分間保持した後冷却し、内温が６０℃となった時点で、抗酸化剤（アンテージＷ５００）０．２質量部およびアルケニルコハク酸ジカリウム０．２質量部を蒸留水５質量部に溶解した水溶液を添加した。以上の操作により、肥大化ポリブタジエンとブチルアクリレ−トゴムとの複合ゴムに、アクリロニトリル／スチレンをグラフト重合させたグラフト共重合体のラテックスを得た。
得られたラテックス中の重合体の平均粒子径は、３２５ｎｍであった。
次いで、上記重合ラテックスを全ラテックスの１．２倍量の４５℃に加熱した硫酸０．６％水溶液中に攪拌しながら投入し、重合体を凝析させた。次いで液温を６５℃に上昇させ５分間保持した後、液温を９０まで上昇させた。次いで析出物を分離した後、この回収物を１０倍量の蒸留水中に投入後１０分間撹拌することで洗浄を実施した。この分散液を遠心脱水機に脱水処理し、さらに８０℃で１６時間乾燥し、グラフト共重合体混合物（Ａ−ａ）を得た。
グラフト共重合体混合物（Ａ−ａ）中のアセトン不溶分量は８２質量％であった。グラフト共重合体（Ａ−１）が８２質量％含まれるグラフト共重合体混合物を得た。
【００３１】
［参考例４：ポリオルガノシロキサン（Ｌ−２）ラテックスの製造］
オクタメチルシクロテトラシロキサン９８部、γ−メタクリロイルオキシプロピルジメトキシメチルシラン２部を混合してシロキサン系混合物１００部を得た。これにドデシルベンゼンスルホン酸ナトリウム０．６７部を溶解した蒸留水３００部を添加し、ホモミキサ−にて１００００回転／分で２分間撹拌した後、ホモジナイザ−に２００ｋｇ／ｃｍ２　の圧力で１回通し、安定な予備混合オルガノシロキサンラテックスを得た。
一方、試薬注入容器、冷却管、ジャケット加熱機および攪拌装置を備えた反応器内に、ドデシルベンゼンスルホン酸１０部と蒸留水９０部とを注入し、１０％のドデシルベンゼンスルホン酸水溶液を調製した。
この水溶液を８５℃に加熱した状態で、予備混合オルガノシロキサンラテックスを４時間に亘って滴下し、滴下終了後１時間温度を維持し、冷却した。次いでこの反応物を苛性ソ−ダ水溶液で中和した。
このようにして得られたラテックスを１７０℃で３０分間乾燥して固形分を求めたところ、１７．７％であった。また、ラテックス中のポリオルガノシロキサンの質量平均粒子径は０．０５μｍであった。
【００３２】
［参考例５：グラフト共重合体（Ａ−２）の製造］
試薬注入容器、冷却管、ジャケット加熱機および攪拌装置を備えた反応器内に、参考例４で製造したポリオルガノシロキサンラテックス（Ｌ−１）４５．２部、エマールＮＣ−３５（ポリオキシエチレンアルキルフェニルエーテルサルフェート；花王（株）社製）０．２部を採取し、蒸留水１４８．５部を添加混合した後、ブチルアクリレ−ト４２部、アリルメタクリレ−ト０．３部、１，３−ブチレングリコ−ルジメタクリレ−ト０．１部およびｔ−ブチルハイドロパ−オキサイト０．１１部の混合物を添加した。
この反応器に窒素気流を通じることによって、雰囲気の窒素置換を行い、６０℃まで昇温した。内部の液温が６０℃となった時点で、硫酸第一鉄０．００００７５部、エチレンジアミン四酢酸二ナトリウム塩０．０００２２５部およびロンガリット０．２部を蒸留水１０部に溶解させた水溶液を添加し、ラジカル重合を開始せしめた。アクリレ−ト成分の重合により、液温は７８℃まで上昇した。１時間この状態を維持し、アクリレ−ト成分の重合を完結させポリオルガノシロキサンとブチルアクリレ−トゴムとの複合ゴムのラテックスを得た。
反応器内部の液温が７０℃に低下した後、ロンガリット０．２５部を蒸留水１０部に溶解した水溶液を添加し、次いでアクリロニトリル２．５部、スチレン７．５部およびｔ−ブチルハイドロパ−オキサイト０．０５部の混合液を２時間にわたって滴下し重合した。滴下終了後、温度６０℃の状態を１時間保持した後、硫酸第一鉄０．００１部、エチレンジアミン四酢酸二ナトリウム塩０．００３部、ロンガリット０．２部およびエマールＮＣ−３５（花王（株）社製）０．２部を蒸留水１０部に溶解させた水溶液を添加し、次いでアクリロニトリル１０部、スチレン３０部およびｔ−ブチルハイドロパ−オキサイト０．２部の混合液を２時間にわたって滴下し重合した。滴下終了後、温度６０℃の状態を０．５時間保持した後キュメンヒドロパ−オキサイト０．０５部を添加し、さらに温度６０℃の状態を０．５時間保持した後冷却した。このラテックスにラテムルＡＳＫ（アルケニルコハク酸ジカリウム塩；花王（株）社製）を０．５部添加し、ポリオルガノシロキサンとブチルアクリレ−トゴムとからなる複合ゴムに、アクリロニトリル、スチレンをグラフト重合させたグラフト共重合体の重合ラテックスを得た。
動的光散乱法より求めたラテックス中のグラフト共重合体の質量平均粒子径は、０．１２μｍであった。
次いで酢酸カルシウムにより凝固、脱水、乾燥しグラフト共重合体混合物（Ａ−ｂ）を得た。グラフト共重合体混合物（Ａ−ｂ）中のアセトン不溶分は８５質量％であった。グラフト共重合体（Ａ−２）が８５質量％含まれたグラフト共重合体混合物を得た。
【００３３】
［参考例６：グラフト共重合体（Ａ−３）の製造］
参考例１で調製したジエン系重合体ラテックス（Ｌ−１）１００質量部（固形分として）に、参考例２で調製した肥大化用酸基含有共重合体（Ｋ）ラテックス１．５質量部（固形分として）を攪拌しながら添加し、さらに３０分間攪拌を続け肥大化ジエン系ゴムラテックスを得た。肥大化後の重合体の平均粒子径は３１０ｎｍであった。５リットルガラス製反応器に、水１５０部、肥大化ジエン系ゴムラテックス１００質量部（固形分として）、デキストローズ０．６部、ピロリン酸ナトリウム０．１部、硫酸第一鉄七水塩０．０１部を仕込み、窒素置換後６０℃に昇温しアクリロニトリル３０部、スチレン７０部、ｔ−ドデシルメルカプタン１．２部、クメンハイドロパーオキシド０．３部からなる単量体混合物を２００分かけて滴下し、その時に内温を６５℃になる様にコントロールした。滴下終了後、クメンハイドロパーオキシド０．１２部を添加し、さらに一時間保持し、老化防止剤（川口化学工業（株）製アンテージＷ−４００）１部を添加後、冷却した。このグラフト共重合体ラテックスを５％硫酸水溶液凝固し、洗浄、乾燥してグラフト共重合体混合物（Ａ−ｃ）を得た。グラフト共重合体混合物中のアセトン不溶分は８５質量％であった。グラフト共重合体（Ａ−３）が８５質量％含まれたグラフト共重合体混合物を得た。
【００３４】
［参考例７：ポリブチレンテレフタレート樹脂（Ｄ）の製造］
ジメチルテレフタレート１００モル部とテトラメチレングリコ−ル１４０モル部（以下ＢＤＯ）、精留塔および攪拌装置を備えた反応容器に入れ，反応容器を１４０℃まで加熱した後、テトラブトキシチタンを対酸成分に対して６００ｐｐｍ（ＢＤＯ溶液の希薄溶液として）添加し、攪拌を行いながら２２０℃まで３時間かけて徐々に昇温し、留出するメタノールを系外に排出しながらエステル交換反応を行った。その後、重縮合反応容器に移し真空度−９９ｋＰａ以下、２４５℃で３時間縮合重合を行い所定の攪拌トルクに至ったところで、ストランド状で水槽中に吐出したものを、ストランドカッターにてチップ状に切断し、これを１２０℃で６時間真空乾燥してポリブチレンテレフタレート樹脂（Ｄ−１）を得た。これについて、固有粘度を測定したところ　１．０１ｄｌ／ｇであった
【００３５】
実施例、比較例
表１〜４に示した配合及びこれらに加え酸化安定剤（酸化安定剤（アデカ・アーガス化学株式会社ＡＯ−６０、ＡＯ−４１２Ｓ）各０．２部を混合し、この混合物を２６０℃に加熱した二軸押出機に供給し、また、繊維状充填剤をサイドフィーダーにより溶融樹脂へ供給し混練してペレットを得た。
得られたペレットを２０ｍｍφ、３５オンスのスクリューインライン成形機で、シリンダー温度２５０℃、金型温度６０℃、にて各試験片を作成した。
得られた測定結果を表１〜４に示す。
なお、用いた原料には混合物が含まれるため、正味の配合量を「実際の配合部数」として記載した。
測定結果を表１〜４に示す。
【００３６】
【表１】
2004115668.tif 000004
【００３７】
【表２】
2004115668.tif 000005
【００３８】
【表３】
2004115668.tif 000006
【００３９】
【表４】
2004115668.tif 000007
【００４０】
【発明の効果】
本発明の難燃性熱可塑性樹脂組成物によれば、繊維状充填剤強化ポリカーボネート系アロイ樹脂材料において、高度なレベルの耐薬品性、耐衝撃性、剛性、耐熱性を発現する。